(57)【要約】【課題】  銅箔製造時、既存で使用している製箔機の設計変更や改造が不要であり、また、機械的な研磨のための設備や工程を追加せずに、既存で使用している低価の廃電線類の原材料を使用しながら最適の添加剤を添加して得られる高強度を有する低粗度銅箔及びその製造方法を提供する。【解決手段】  電解槽５０内に回転ドラム１０及び陽極板２０が収蔵されるように電解液６０を供給するステップ（Ｓ１０００）と、電解液に所定量のゼラチンとＨＥＣとＳＰＳとＥＵとから構成される添加剤６１を添加するステップ（Ｓ２０００）とにより、回転ドラム及び陽極板に電流を印加して回転ドラムに電着された銅箱４５を収得する。これにより、印刷回路基板用絶縁基板に接着される電解銅箔の接着面の粗度を低めて微細印刷回路形成時にも残銅が生じず、引張り強度を高めて微細印刷回路に電子部品を実装する溶接工程時、微細回路の変形を防止できる。【選択図】  図１
2006299320.tif 000002
【特許請求の範囲】
【請求項１】
電解槽５０内に、回転ドラム１０と前記ドラム１０に対して所定の間隔を置いて位置する陽極板２０とが設けられた製箔機を用いて銅箔を製造する方法において、
前記電解槽５０内に回転ドラム１０及び陽極板２０が収蔵されるように電解液６０を供給するステップＳ１０００；
前記電解槽５０内に供給された電解液６０に０．１〜１００ｐｐｍのゼラチンと、０．０５〜５０ｐｐｍのＨＥＣと、０．０５〜２０ｐｐｍのＳＰＳと、０．０５〜３０ｐｐｍのＥＵとから構成される添加剤６１を添加するステップＳ２０００；及び
前記回転ドラム１０及び陽極板２０に極性電流を印加して回転ドラム１０に電解電着された銅箔４５を収得するステップＳ３０００；を含むことを特徴とする高強度を有する低粗度銅箔の製造方法。
【請求項２】
前記Ｓ２０００のステップにおいて、前記ゼラチンの分子量は１０，０００以上であることを特徴とする請求項１に記載の高強度を有する低粗度銅箔の製造方法。
【請求項３】
前記Ｓ２０００のステップにおいて、前記ゼラチンの添加量は２〜５ｐｐｍであることを特徴とする請求項１に記載の高強度を有する低粗度銅箔の製造方法。
【請求項４】
前記Ｓ２０００のステップにおいて、前記ＨＥＣの添加量は１〜３ｐｐｍであることを特徴とする請求項１に記載の高強度を有する低粗度銅箔の製造方法。
【請求項５】
前記Ｓ２０００のステップにおいて、前記ＳＰＳの添加量は０．５〜３ｐｐｍであることを特徴とする請求項１に記載の高強度を有する低粗度銅箔の製造方法。
【請求項６】
前記Ｓ２０００のステップにおいて、前記ＥＵの添加量は０．１〜１ｐｐｍであることを特徴とする請求項１に記載の高強度を有する低粗度銅箔の製造方法。
【請求項７】
前記Ｓ３０００のステップ以後、
前記銅箔４０の接着力を増大させるためにノジュールを形成するステップＳ３１００；と、銅箔４０が拡散されることを防ぐためにバリヤーするステップＳ３２００；と、銅箔４０の酸化を防止するために防錆処理するステップＳ３３００；及び銅箔４０の接着力を向上させるためにシランカップリング剤により表面処理するステップＳ３４００；が更に含まれることを特徴とする請求項１に記載の高強度を有する低粗度銅箔の製造方法。
【請求項８】
前記銅箔４０は銅張積層板、印刷回路基板、リチウムイオン電池、または軟性回路基板に使用されることを特徴とする請求項７に記載の高強度を有する低粗度銅箔の製造方法。
【請求項９】
請求項１乃至請求項７に記載のうち、いずれか１に記載の高強度を有する低粗度銅箔の製造方法により製造される銅箔であって、前記電解液６０内に０．１〜１００ｐｐｍのゼラチンと、０．０５〜５０ｐｐｍのＨＥＣと、０．０５〜２０ｐｐｍのＳＰＳと、０．０５〜３０ｐｐｍのＥＵとから構成される添加剤６１；を添加し、前記回転ドラム１０及び陽極板２０に極性電流を印加して前記ドラム１０に電着させて得られることを特徴とする高強度を有する低粗度銅箔。
【発明の詳細な説明】
【技術分野】
【０００１】
本発明は、銅箔製造時、既存で使用している製箔機の設計変更や改造が不要であり、また、機械的な研磨のための設備や工程を追加することなく、既存で使用している低価の廃電線類の原材料をそのまま使用しながら、最適の添加剤を添加して得られる高強度を有する低粗度銅箔及びその製造方法であって、より詳しくは、印刷回路基板（ＰＣＢ）用の絶縁基板（Ｐｒｅｐｒｅｇ）に接着される電解銅箔に対して銅箔の接着面（Ｍａｔｔｅ  Ｓｉｄｅ）の粗度を低めて微細印刷回路パターン形成時にも残銅が生じないようにし、銅箔の引張り強度を高めて微細パターンに電子部品を実装する溶接工程中、微細回路の変形を防止できる高強度を有する低粗度銅箔及びその製造方法に関するものである。
【背景技術】
【０００２】
一般的に、印刷回路基板は、ラジオ、テレビジョン、洗濯機などの民生用電気／電子製品及びコンピュータ、無線通信機器、各種制御機器などの産業用電気／電子機器の精密制御に広範囲に使用されている。
【０００３】
この時、産業用印刷回路の絶縁基板としては、主に、ガラス繊維をエポキシ樹脂に含浸させた難燃性の絶縁基板が使用されており、印刷回路基板は、絶縁基板に印刷回路用電解銅箔を高温高圧下で接着し、回路設計に従ってエッチングして得る。
【０００４】
絶縁基板に接着される電解銅箔は、一般的に硫酸銅溶液を用いて連続的に電解電着法により銅生箔（Ｒａｗ  Ｆｏｉｌ）を作り、これを絶縁基板との接着力向上のために銅生箔面にノジュール（Ｎｏｄｕｌｅ）を形成する粗化処理をしたり、粗化処理された表面にバリヤー（Ｂａｒｒｉｅｒ）層を形成させた後、電解クロメート（Ｃｈｒｏｍａｔｅ）防錆処理して電解銅箔を得ている。
【０００５】
最近では、電気／電子機器の軽薄短小化が加速化されることにより、基板用印刷回路が微細化、高集積小型化されており、これにより、基板及び印刷回路の製造方法を強化するため、精密印刷回路基板に適合する極低粗度銅箔が開発されている。
【０００６】
米国特許第５，２１５，６４６号（特許文献１）では、電解される区間を二つに分け、一つ目の区間より二つ目の区間の電流密度を高めることにより、低粗度銅箔を得る方法が開示されているが、この方法は製造設備の改造により相当な費用が必要とされて望ましくない。
【０００７】
米国特許第５，４３１，８０３号（特許文献２）では、電解液のうち、塩素イオンの濃度を１ｐｐｍ以下に低めて低粗度銅箔を得る方法が開示されているが、電解銅箔の製造の場合、ほとんど原材料として銅スクラップを使用しており、塩素イオンの濃度を１ｐｐｍ以下に低めることは事実上不可能であり、例え、可能であるとしても莫大な別途設備の投資が必要な方法である。
【０００８】
米国特許第５，８９７，７６１号（特許文献３）、同第５，８５８，５１７号（特許文献４）及び同第６，２９１，０８１  Ｂ１号（特許文献５）では、一般的に製造された電解銅箔をバフィング（Ｂｕｆｆｉｎｇ）を介して機械的に研磨し、低粗度銅箔を得る方法が開示されているが、この方法は別途の生産設備を備えなければならず、また、バフィング工程時に発生した銅分が残っていれば、印刷回路基板の製造時、残銅が生じる恐れがあるなど、望ましくない方法である。
【０００９】
米国特許第５，８６３，４１０号（特許文献６）では、低分子量収容性セルロースエテル、低分子量収容性ポリアルキレングリコールエテル、低分子収容性ポリエチレンイミン、収容性サルファネーティッド有機硫黄化合物を適正量添加して低粗度銅箔を得る方法が開示されているが、この方法で製造された銅箔の場合、接着面の粗度（Ｒｚ）値が３．８１μｍ水準であって、最近の低粗度銅箔の要求に応ずることができない。
【００１０】
米国特許第５，９５８，２０９号（特許文献７）及び同第６，１９４，０５６  Ｂ１号（特許文献８）では、少ない量のポリエチレングリコール、錫イオン、鉄イオン及び０．１ｐｐｍ以下の塩素イオンを含む電解液で低粗度の銅箔を製造する方法が開示されているが、この方法も前記の通り、事実上塩素イオンの濃度を０．１ｐｐｍ以下に維持するのが不可能であるため、望ましくない方法である。
【００１１】
以上のように、従来の技術は大きく四つの方法で低粗度銅箔を製造しようとした。
【００１２】
一つ目は、米国特許第５，２１５，６４６号（特許文献１）のように、製造設備である製箔機の構造を変更させて通常スーパーアノード（Ｓｕｐｅｒ  Ａｎｏｄｅ）という装置を取り付けることである。このようなスーパーアノード装置を適用すれば、スーパーアノードと本アノードとにかける電流量を調節することにより初期核生成時、核のサイズを変えることができる。初期核のサイズを微細に調節することにより低粗度銅箔を製造することができるが、この方法のみでは現在の微細回路パターンに対応する低粗度の銅箔を得ることができない。
【００１３】
二つ目は、塩素イオンの量を１ｐｐｍまたは０．１ｐｐｍ以下の極めて少ない量に調節し、電解塗金時の分極を変化させて一つ目の例と同様に初期核のサイズを微細に調整する方法などが米国特許第５，４３１，８０３号（特許文献２）、同第５，９５８，２０９号（特許文献７）及び同第６，１９４，０５６  Ｂ１号（特許文献８）などに開示されている。前述したように、大量生産体制で銅スクラップを使用することになると、銅スクラップのほとんどを占めている廃電線からの塩素イオンを防ぐことができる経済的な方法は現在明らかにされておらず、この方法の実用性はない。
【００１４】
三つ目は、既存の方法の通りに、電解銅箔を製造した後、機械的な研磨を通じて粗度値を低める方法であり、米国特許第５，８５８，５１７号（特許文献４）、同第５，８９７，７６１号（特許文献３）及び同第６，２９１，０８１  Ｂ１号（特許文献５）などに詳しく開示されている。この方法は機械的な研磨方法により銅箔の粗度を低めるため、バフィングの程度によって極めて低い低粗度銅箔の製造も可能である。この方法で製造する場合には、バフィング設備を追加するための投資が必要であり、新たな工程の適用による生産性低下の原因となって経済的な方法であるといえない。
【００１５】
最後に、米国特許第５，８６３，４１０号（特許文献６）のように、電解液に添加する添加剤を変えて銅箔の表面形状（Ｍｏｒｐｈｏｌｏｇｙ）を調節する方法がある。このような方法は、既存の製箔機の変更及び改造無しに電解液の添加剤のみを変更することにより所望の低粗度の銅箔を得ることができ、バフィングのような機械的な研磨工程も必要でなく、塩素イオンを極度に低く管理する必要もなく、最も経済的で、望ましい方法であるといえる。米国特許第５，８６３，４１０号（特許文献６）によると、低分子量収容性セルロースエテルはピークカウント（Ｐｅａｋ  Ｃｏｕｎｔ：Ｎｕｍｂｅｒ  Ｏｆ  Ｐｅａｋｓ  Ｐｅｒ  Ｓｕｒｆａｃｅ  Ａｒｅａ）を顕著に低める役割をするといい、低分子量収容性ポリアルキレングリコールエテルは銅箔の微細組織の均一性を改善させる役割をするとされている。
【００１６】
一方、低分子収容性ポリエチレンイミンはピークの模様を鋭くして後工程での樹脂と接着の際、接着力増大に多くの寄与をし、収容性サルファネーティッド有機硫黄化合物はピークの数は増やし、高さは低める機能を担当するとされている。しかしながら、これらの方法で製造された銅箔では接着面の粗度（Ｒｚ）値が３．８１μｍ水準であって、最近の低粗度銅箔の要求に応ずることができない。
【００１７】
【特許文献１】米国特許第５，２１５，６４６号明細書
【特許文献２】米国特許第５，４３１，８０３号明細書
【特許文献３】米国特許第５，８９７，７６１号明細書
【特許文献４】米国特許第５，８５８，５１７号明細書
【特許文献５】米国特許第６，２９１，０８１  Ｂ１号明細書
【特許文献６】米国特許第５，８６３，４１０号明細書
【特許文献７】米国特許第５，９５８，２０９号明細書
【特許文献８】米国特許第６，１９４，０５６  Ｂ１号明細書
【発明の開示】
【発明が解決しようとする課題】
【００１８】
従って、本発明は上記のような従来の問題点に鑑みてなされたものであって、本発明の第１の目的は、印刷回路基板用絶縁基板に接着される電解銅箔に対して銅箔の接着面の粗度を低め、微細印刷回路形成時にも残銅が生じないようにし、銅箔の引張り強度を高めて微細パターンに電子部品を実装する溶接工程時、微細回路の変形を防止できる高強度を有する低粗度銅箔及びその製造方法を提供することである。
【００１９】
そして、本発明の第２の目的は、銅箔製造時、既存で使用している製箔機の設計変更や改造が不要であり、機械的な研磨のための設備や工程を追加することなく、既存で使用している低価の廃電線類の原材料をそのまま使用しながら、最適の添加剤を添加して得られる高強度を有する低粗度銅箔及びその製造方法を提供することである。
【課題を解決するための手段】
【００２０】
このような本発明の目的は、電解槽５０内に、回転ドラム１０と前記ドラム１０に対して所定の間隔を置いて位置する陽極板２０とが設けられた製箔機を用いて銅箔を製造する方法において、前記電解槽５０内に回転ドラム１０及び陽極板２０が収蔵されるように電解液６０を供給するステップＳ１０００；前記電解槽５０内に供給された電解液６０に０．１〜１００ｐｐｍのゼラチンと、０．０５〜５０ｐｐｍのＨＥＣと、０．０５〜２０ｐｐｍのＳＰＳと、０．０５〜３０ｐｐｍのＥＵとから構成される添加剤６１を添加するステップＳ２０００；及び前記回転ドラム１０及び陽極板２０に極性電流を印加してドラム１０に電解電着された銅箔４５を収得するステップＳ３０００；を含むことを特徴とする高強度を有する低粗度銅箔の製造方法によって達成される。
【００２１】
前記Ｓ２０００ステップにおいて、前記ゼラチンの分子量は１０，０００以上であることが望ましい。
【００２２】
前記Ｓ２０００ステップにおいて、前記ゼラチンの添加量は２〜５ｐｐｍであることが望ましい。
【００２３】
前記Ｓ２０００ステップにおいて、前記ＨＥＣの添加量は１〜３ｐｐｍであることが望ましい。
【００２４】
前記Ｓ２０００ステップにおいて、前記ＳＰＳの添加量は０．５〜３ｐｐｍであることが望ましい。
【００２５】
前記Ｓ２０００ステップにおいて、前記ＥＵの添加量は０．１〜１ｐｐｍであることが望ましい。
【００２６】
前記Ｓ３０００ステップ以後、前記銅箔４０の接着力を増大させるためにノジュールするステップＳ３１００と、銅箔４０が拡散されることを防ぐためのバリヤーするステップＳ３２００と、銅箔４０の酸化処理を防止するために防錆するステップＳ３３００及び銅箔４０の接着力を信頼させるためにシランカップリング剤として処理するステップＳ３４００とが更に含まれるのが望ましい。
【００２７】
前記銅箔４０は銅張積層板、印刷回路基板、リチウムイオン電池、または軟性回路基板に使用されるのが望ましい。
【００２８】
合わせて、本発明の目的などは、第１項乃至第７項のうち、いずれか１に記載の方法で製造される銅箔において、前記電解液６０内に０．１〜１００ｐｐｍのゼラチンと、０．０５〜５０ｐｐｍのＨＥＣと、０．０５〜２０ｐｐｍのＳＰＳと、０．０５〜３０ｐｐｍのＥＵとから構成される添加剤６１；を添加し、前記回転ドラム１０及び陽極板２０に当該極性電流を印加して前記ドラム１０に電解電着された銅箔４０が収得されることを特徴とする高強度を有する低粗度銅箔によって達成される。
【００２９】
本発明のその他の目的、特定した長所など及び新規な特徴は、図面を参照して以下に詳細に説明する。
【発明の効果】
【００３０】
以上のような高強度を有する低粗度銅箔の製造方法によれば、機械的な研磨のための設備や工程を追加することなく、既存で使用している低価の廃電線類の原材料をそのまま使用しながら、最適の添加剤を添加して高強度で低粗度の銅箔を製造できる。
【００３１】
また、印刷回路基板用絶縁基板に接着される電解銅箔に対して銅箔の接着面の粗度を低めて微細印刷回路パターン形成時にも残銅が生じないようにし、銅箔の引張り強度を高めて微細パターンに電子部品を実装する溶接工程中、微細回路の変形を防止できる銅箔を製造することができる。
【発明を実施するための最良の形態】
【００３２】
次に、本発明による高強度を有する低粗度銅箔の製造方法に関して添付した図面を参照して詳しく説明する。
【００３３】
図１は、本発明によるドラム構造の電解製箔機の構成図、図２は、本発明による高強度を有する低粗度銅箔の製造方法のフローチャートである。図１及び図２に示すように、製箔機は機械的な圧延と共に銅箔４０を製造する代表的な成型装置である。
【００３４】
ここで、電解槽５０には電解液６０が入れられており、０．１〜１００ｐｐｍのゼラチンと、０．０５〜５０ｐｐｍのＨＥＣ（Ｈｙｄｒｏｘｙｅｔｈｙｌ  Ｃｅｌｌｕｌｏｓｅ）と、０．０５〜２０ｐｐｍのＳＰＳ（ｂｉｓ（ｓｏｄｉｕｍｓｕｌｆｏｐｒｏｐｙｌ）ｄｉｓｕｌｆｉｄｅ）と、０．０５〜３０ｐｐｍのＥＵ（Ｅｔｈｙｌｅｎｅｔｈｉｏｕｒｅａ）とからなされた添加剤６１が添加される。
【００３５】
この時、電解液６０の基本組成はＨ２ＳＯ４：５０〜２００ｇ／ｌ、Ｃｕ２＋：３０〜１５０ｇ／ｌ、Ｃｌ−：２００ｍｇ／ｌ以下であり、電解液６０の温度は常温８０℃であり、電流密度は２０〜１５０Ａ／ｄｍ２である。
【００３６】
このような電解液６０には分割された円弧状の陽極板２０及び陽極板２０の窪んだ部位に対応して陰極電極として機能するドラム１０が収蔵されている。この時、ドラム１０及び陽極板２０に、各極性に対応する電流が印加され、ドラム１０の回転方向であって電解液６０の外部にはローラー３０が位置している。
【００３７】
これにより、（−）電流が印加され回転するドラム１０と、（＋）電流が印加された陽極板２０との間からは銅が析出され、ドラム１０の表面には銅箔４０が電着される。電着される銅箔４０はローラー３０によって引かれて巻き取られることによりロール形態で収得される。
【００３８】
このような銅箔４０は、所定の後処理過程を経ることにより、選択的に銅張積層板（Ｃｏｐｐｅｒ  Ｃｌａｄ  Ｌａｍｉｎａｔｅ）、印刷回路基板、リチウムイオン電池の電極材、軟性回路基板等に使用することができる。
【００３９】
図２は、本発明による高強度を有する低粗度銅箔の製造方法のフローチャートである。図２に示すように、本発明による高強度を有する低粗度銅箔の製造方法は、後処理を行うことなく高強度を有する低粗度銅箔を作る方法である。
【００４０】
まず、回転ドラム１０と陽極板２０とが設けられた電解槽５０内に電解液６０を供給する（Ｓ１０００）。この時、電解液６０の基本組成はＨ２ＳＯ４：５０〜２００ｇ／ｌ、Ｃｕ２＋：３０〜１５０ｇ／ｌ、Ｃｌ−：２００ｍｇ／ｌ以下であり、電解液６０の温度は常温８０℃であり、電流密度は２０〜１５０Ａ／ｄｍ２である。
【００４１】
そして、基本組成された電解液６０に０．１〜１００ｐｐｍのゼラチンと、０．０５〜５０ｐｐｍのＨＥＣと、０．０５〜２０ｐｐｍのＳＰＳと、０．０５〜３０ｐｐｍのＥＵとで構成される添加剤６１を添加する（Ｓ２０００）。
【００４２】
その後、回転ドラム１０及び陽極板２０に当該極性電流を印加してドラム１０に電解電着された高強度を有する低粗度銅箔４０を収得する（Ｓ３０００）。
【００４３】
以下、各添加剤６１の添加量による物性について説明する。
【００４４】
ゼラチンは銅箔４０塗金層の機械的な強度を向上させるために使用される物質である。ゼラチンの添加量として０．１〜１００ｐｐｍが好適な理由は、０．１ｐｐｍ以下の場合には、初期組織を得ることができるが、電解銅箔の成長を促進させて粗大な組織の電解銅箔が得られ、このように粗大な組織は高いピーク高さを有することになって、所望の低粗度の銅箔４０が得られない。
【００４５】
また、１００ｐｐｍ以上添加された場合は、銅箔４０の粗大成長を抑制して低粗度の銅箔４０を得ることができるが、微細回路形成時の主要特性の一つである高温下での伸び率（ＨＴＥ；Ｈｉｇｈ  Ｔｅｍｐｅｒａｔｕｒｅ  Ｅｌｏｎｇａｔｉｏｎ、１８０℃で測定）特性が顕著に落ちるためである。
【００４６】
また、ＨＥＣは、ＳＰＳ、ゼラチン及びＥＵと交互に作用して銅箔４０の安定した低粗度を実現する役割を果たす。ＨＥＣの添加量として０．０５〜５０ｐｐｍが好適な理由は、０．０５ｐｐｍ以下の場合は、ＳＰＳ及びゼラチンとの交互作用能力が落ちて均一でない電解銅箔が製造され、５０ｐｐｍ以上の場合は、電解銅箔に銅分を析出させる役割をして印刷回路基板の製造時、残銅など不良の原因となるためである。
【００４７】
ＳＰＳは、塗金時、光沢剤として使用される物質であって、ＨＥＣとゼラチンとの交互作用により塗金組織の粗度を低める主な役割を果たす。ＳＰＳの添加量として０．０５〜２０ｐｐｍが好適な理由は、０．０５ｐｐｍ以下の場合、他の物質との交互作用能力が落ちて粗度の高い、均一でない電解銅箔が製造され、また、２０ｐｐｍ以上添加しても特別な効果も無く費用のみ増大させるためである。
【００４８】
ＥＵは、塗金時、塗金層内に析出相を形成して機械的な強度を増加させる。ＥＵの添加量として０．０５〜３０ｐｐｍが好適な理由は、０．０５ｐｐｍ以下の場合は、析出相の形成程度が落ちて機械的な強度が向上される効果を表す電解銅箔４０の製造が難しく、３０ｐｐｍ以上添加すると、過度な析出像による銅箔４０の常温及び高温下での伸び率の急激な減少により銅箔が容易に砕ける現象が発生するなど、機械的な特性を悪化させ、他の物質との交互作用能力が落ちて粗度が急激に上昇させることになって望ましくない。
【００４９】
図３は、本発明の実施例によって収得された銅箔の電子顕微鏡ＳＥＭ撮影写真図であり、図４は、下記比較例によって収得された銅箔の電子顕微鏡ＳＥＭ撮影写真図である。
【００５０】
以下において、図３及び図４を参照して本発明の製造方法による実施例及び実施例を比較するための比較例に従って互いに相違した条件で銅箔４０を製造する方法を示す。
[実施例]
電解液の組成はＨ２ＳＯ４：１００ｇ／ｌ、Ｃｕ２＋：１００ｇ／ｌ、Ｃｌ−：３０ｍｇ／ｌ以下であり、温度は常温６０℃であり、電流密度は１００Ａ／ｄｍ２として製造した。この時、添加された添加剤の添加量は[表１]の通りである。
[表１]
2006299320.tif 000003
【００５１】
[比較例]
電解液の組成はＨ２ＳＯ４：１００ｇ／ｌ、Ｃｕ２＋：１００ｇ／ｌ、Ｃｌ−：３０ｍｇ／ｌ以下であり、温度は常温６０℃であり、電流密度は１００Ａ／ｄｍ２として製造した。この時、添加された添加剤の添加量は[表２]の通りである。
[表２]
2006299320.tif 000004
【００５２】
上記において、実施例から製造された電解銅箔の表面形状は図３と同じであり、比較例から製造された電解銅箔の表面形状は図４の通りである。
【００５３】
図３及び図４に示すように、実施例の銅箔よりも比較例の銅箔のほうが表面粗度が相対的に高いことがみてとれる。このように比較例に従って製造された銅箔は、表面粗度等の銅箔物性（粗度、引張り強度、伸び率、高温での引張り強度、高温での伸び率）が落ち、その結果は[表３]に示す通りである。
[表３]
2006299320.tif 000005
【００５４】
[表３]に示すように、本発明による実施例が比較例よりも表面粗度は低いながら、銅箔の物性（粗度、引張り強度、伸び率、高温での引張り強度、高温での伸び率）は向上される。
【００５５】
従って、本発明による実施例によれば、比較例により製造された電解銅箔よりも相対的に高強度を有する低粗度銅箔を製造することができる。
【００５６】
図５は、図２に示す工程以降の後処理工程を示すフローチャートである。図２に示すように、実施例に従って製造した高強度を有する銅箔は、図５に示すような後処理工程を経て、選択的に銅張積層板、印刷回路基板、リチウムイオン電池の電極材、軟性回路基板に使うことができる。
【００５７】
図５に示すように、後処理工程は、図２に示す工程に従って、銅箔４０を収得し（Ｓ３０００）、連続的に樹脂との接着力を増大させるためのノジュール形成処理（Ｓ３１００）と、樹脂に銅箔４０が拡散されることを防ぐためのバリヤー処理（Ｓ３２００）と、銅箔４０の酸化を防止するための防錆処理（Ｓ３３００）と、銅箔４０の接着力を向上させるためのシランカップリング剤（Ｓｉｌａｎｅ  Ｃｏｕｐｌｉｎｇ  Ａｇｅｎｔ）によるカップリング処理（Ｓ３４００）とを有する。
【００５８】
以上のように、本発明による高強度を有する低粗度銅箔の製造方法は前記の実施例で言及された各条件に限らず、本発明で提示された範囲内で他の多様な実施例の施行が可能であり、これを通じて多様な特性の銅箔及びそれを用いた電子部品の製造が可能である。
【００５９】
本発明は、前記の通り望ましい実施例と関連して説明したが、特許請求の範囲に記載された本発明の要旨に属する範囲で、適宜修正や変更が可能である。
【図面の簡単な説明】
【００６０】
【図１】本発明によるドラム構造の電解製箔機の構成図である。
【図２】本発明による高強度を有する低粗度銅箔の製造方法のフローチャートである。
【図３】本発明の実施例に従って収得された銅箔の電子顕微鏡ＳＥＭ撮影写真図である。
【図４】比較例に従って収得された銅箔の電子顕微鏡ＳＥＭ撮影写真図である。
【図５】図２に示す工程以降の後処理工程を示すフローチャートである。
【符号の説明】
【００６１】
１０：ドラム
２０：陽極板
３０：ローラー
４０：銅箔
５０：電解槽
６０：電解液
６１：添加剤
【図１】
2006299320.tif 000006
【図２】
2006299320.tif 000007
【図３】
2006299320.tif 000008
【図４】
2006299320.tif 000009
【図５】
2006299320.tif 000010